(57)【特許請求の範囲】
【請求項１】
表面に染料が塗布された透明樹脂体を加熱することにより、該染料を該透明樹脂体に定着させる染色方法において、
表面に染料が塗布された前記透明樹脂体に向けてレーザ光を照射し、該レーザ光を前記透明樹脂体に対して相対的に走査することにより前記透明樹脂体の染色予定領域を加熱して前記定着を行う加熱工程であって，該加熱工程は前記レーザ光の照射による前記透明樹脂体上の加熱温度が前記染色予定領域の全域において略同じ加熱温度となるように前記透明樹脂体上の加熱箇所に対するレーザ光照射条件を変更させながら加熱を行う工程を含むことを特徴とする染色方法。
【請求項２】
請求項１に記載の染色方法において、前記加熱工程は前記レーザ光が照射されている透明樹脂体上の加熱温度を検出し，該検出結果に基づいてレーザ光照射条件を変更させることを特徴とする染色方法。
【請求項３】
請求項１に記載の染色方法において、
前記加熱工程は前記透明樹脂体の前記染色予定領域における肉厚が厚い第１の領域に対して第１のレーザ光照射条件で照射するとともに前記第１領域の肉厚に対して相対的に薄い肉厚の領域となる第２の領域では前記第１レーザ光照射条件とは異なる第２のレーザ光照射条件にて前記レーザ光を照射して加熱を行うことを特徴とする染色方法。
【請求項４】
表面に染料が塗布された透明樹脂体を加熱することにより、該染料を該透明樹脂体に定着させる染色装置において、
前記透明樹脂体に向けてレーザ光を照射するためのレーザ光照射手段と、該レーザ光照射手段により照射される前記レーザ光を前記透明樹脂体に対して相対的に走査するための走査手段と、前記透明樹脂体の染色予定領域に対して前記走査手段による相対的な前記レーザ光の走査が行われている間に前記レーザ光の照射による前記透明樹脂体上の加熱温度が前記染色予定領域の全域において略同じ加熱温度となるように前記透明樹脂体上の加熱箇所に対するレーザ光照射条件を変更して前記レーザ光を照射させるように制御するための制御手段と、を備えることを特徴とする染色装置。
【請求項５】
請求項４の染色装置は、さらに前記レーザ光が照射される前記透明樹脂体上の加熱温度を検出するための検出手段を備え、前記制御手段は前記検出手段による加熱温度の検出に基づいて前記レーザ光照射条件を変更することを特徴とする染色装置。
【請求項６】
請求項４の染色装置において、
前記制御手段は、前記透明樹脂体の厚みの変化に応じて前記レーザ光照射条件を変更することを特徴とする染色装置。
【発明の詳細な説明】
【技術分野】
【０００１】
本発明はレーザ光を用いて透明樹脂、特にプラスチックレンズを染色する方法、及び該方法に用いる染色装置に関するものである。
【背景技術】
【０００２】
従来、プラスチックレンズ等の透明樹脂を染色する方法として、レンズを染色液の中に所定時間浸漬してレンズを染色する方法（浸染法）が知られている。この方法は従来から用いられているものであるが、作業環境が良くないこと、高屈折率のレンズには染色を行うことが困難であることが問題となっていた。そこで本出願人はインクジェットプリンタを用いて、昇華性染料を含有する染色用インクを紙等の基体上に塗布（出力）させ、これを真空中でレンズと非接触に置き、昇華性染料をレンズ側に飛ばして染色を行う方法（以下  気相転写染色方法と記す）による染色方法を提案した（例えば、特許文献１参照）。この方法では、オーブン内でレンズ全体を加熱することにより、染料をレンズ表面に定着させている。
【０００３】
また、このような気相転写染色方法では定着に必要とする加熱温度が高いとレンズが黄変してしまう場合があり、このような問題を解決するために、レーザ光を用いてレンズ表面を部分的に加熱し、染料を定着させる方法を提案した（特許文献２参照）。
【先行技術文献】
【特許文献】
【０００４】
【特許文献１】特開２００１−２１５３０６号公報
【特許文献２】特開２００９−２４４５１５号公報
【発明の概要】
【発明が解決しようとする課題】
【０００５】
しかしながら、特許文献２に記載のレーザによる染色方法は、レンズ全体に高い温度を加えない分、黄変の発生が抑えられるものの色ムラが生じやすいという問題が新たに生じやすいことが判った。
【０００６】
上記従来技術の問題点に鑑み、色ムラの発生を抑制しつつプラスチックレンズ等の透明樹脂を好適に染色することのできるレーザ光を用いた染色方法及び染色装置を提供することを技術課題とする。
【課題を解決するための手段】
【０００７】
上記課題を解決するために、本発明は以下のような構成を備えることを特徴とする。
【０００８】
（１）  表面に染料が塗布された透明樹脂体を加熱することにより、該染料を該透明樹脂体に定着させる染色方法において、表面に染料が塗布された前記透明樹脂体に向けてレーザ光を照射し、該レーザ光を前記透明樹脂体に対して相対的に走査することにより前記透明樹脂体の染色予定領域を加熱して前記定着を行う加熱工程であって，該加熱工程は前記レーザ光の照射による前記透明樹脂体上の加熱温度が前記染色予定領域の全域において略同じ加熱温度となるように前記透明樹脂体上の加熱箇所に対するレーザ光照射条件を変更させながら加熱を行う工程を含むことを特徴とする。
（２）  （１）に記載の染色方法において、前記加熱工程は前記レーザ光が照射されている透明樹脂体上の加熱温度を検出し，該検出結果に基づいてレーザ光照射条件を変更させることを特徴とする。
（３）  （１）に記載の染色方法において、前記加熱工程は前記透明樹脂体の前記染色予定領域における肉厚が厚い第１の領域に対して第１のレーザ光照射条件で照射するとともに前記第１領域の肉厚に対して相対的に薄い肉厚の領域となる第２の領域では前記第１レーザ光照射条件とは異なる第２のレーザ光照射条件にて前記レーザ光を照射して加熱を行うことを特徴とする。
（４）  表面に染料が塗布された透明樹脂体を加熱することにより、該染料を該透明樹脂体に定着させる染色装置において、前記透明樹脂体に向けてレーザ光を照射するためのレーザ光照射手段と、該レーザ光照射手段により照射される前記レーザ光を前記透明樹脂体に対して相対的に走査するための走査手段と、前記透明樹脂体の染色予定領域に対して前記走査手段による相対的な前記レーザ光の走査が行われている間に前記レーザ光の照射による前記透明樹脂体上の加熱温度が前記染色予定領域の全域において略同じ加熱温度となるように前記透明樹脂体上の加熱箇所に対するレーザ光照射条件を変更して前記レーザ光を照射させるように制御するための制御手段と、を備えることを特徴とする。
（５）  （４）の染色装置は、さらに前記レーザ光が照射される前記透明樹脂体上の加熱温度を検出するための検出手段を備え、前記制御手段は前記検出手段による加熱温度の検出に基づいて前記レーザ光照射条件を変更することを特徴とする。
（６）  （４）の染色装置において、前記制御手段は、前記透明樹脂体の厚みの変化に応じて前記レーザ光照射条件を変更することを特徴とする。
【発明の効果】
【０００９】
本発明によれば、プラスチックレンズ等の透明樹脂体を好適に染色することができる。
【発明を実施するための形態】
【００１０】
以下、本発明の実施の形態を図面を参考にしつつ説明する。図１は本発明のレーザ光を用いた染色方法に使用される染色システムの概略図、図２は染色用装置の概略構成を示した図である。
【００１１】
染色システムは、染色用の基体を作成するための染色用基体作成装置１００、染色用基体に塗布された染料を被染色物となるプラスチックレンズ１０（本実施形態では、透明樹脂としてプラスチックレンズを用いる）に昇華性染料を蒸着（転写）させるための真空気相転写機２０、昇華性染料が蒸着したプラスチックレンズ１０にレーザ光を照射し染色を行うための染色装置３０からなる。
【００１２】
染色用基体作成装置１００は、モニタ１０１、パーソナルコンピュータ（以下、ＰＣと略す）１０２、インクジェットプリンタ１０３等から構成される。１０４はキーボード、マウス等のＰＣを操作するための操作部である。ＰＣ１０２は、ハードディスクに記憶されている染色用基体作成用プログラムを実行してインクジェットプリンタ１０３から染色
用基体１を出力させるために用いられる。なお、ＰＣ１０２のハードディスクには、プラスチックレンズを染色するための染色用基体を作成するための染色用基体作成ソフトのプログラムの他に、プラスチックレンズの各種基材情報、基体に塗布するための染色用インクの色データ等が記憶されている。
【００１３】
染色用基体１は、インクジェットプリンタ１０３に使用可能な紙等の媒体に所定の形状にて染色用インクが塗布（出力）されたものである。なお、染色用基体１の熱の吸収効率を上げるために、裏面（印刷を行わない面）の全域が黒色となっているものが使用される。
【００１４】
また、インクジェットプリンタ１０３に用いられる染色用インクは、少なくとも赤、青、黄、の計３色が用いられる。染色用インク中に含有される染料は昇華性を有しつつ、昇華時の熱に耐えうる染料を使用する必要がある。さらにプラスチックレンズへ染料が蒸着したあと、発色作業を行い染料をプラスチックレンズへ定着させたときに染色がムラのない状態にてプラスチックレンズに行われている必要がある。これらの点を考慮した場合、染料としてはキノフタロン系昇華性染料またはアントラキノン系昇華性染料が好適に用いられる。
【００１５】
図１に示す真空気層転写機２０には、プラスチックレンズ１０や前述した染色用基体１等を出し入れするための図示無き開閉扉が設けられている。真空気相転写機２０内の上部には、染色用基体１を熱して染料を昇華させるための熱源としての加熱ランプ２１が設置される。本実施形態で使用される加熱ランプ２１はハロゲンランプを使用しているが、染色用基体１と非接触にて加熱が可能なものであればこれに限るものではない。また、真空気相転写機２０の床部には、染色用治具２００が置かれ、この染色用治具２００にプラスチックレンズ１０や染色用基体１を取り付ける。また、２２はロータリーポンプであり、真空気相転写機２０内をほぼ真空にさせるために使用する。２３はリークバルブであり、このバルブを開くことで、ほぼ真空になった真空気相転写機２０内に外気を入れ、大気圧に戻すものである。染色用治具２００はレンズ１０（染色予定面）と染色用基体１（インク塗布面）とを非接触にて向き合うように保持する。
【００１６】
なお、使用されるプラスチックレンズ１０の材質は、ポリカーボネート系樹脂（例えば、ジエチレングリコールビスアリルカーボネート重合体（ＣＲ−３９））、ポリウレタン系樹脂、アリル系樹脂（例えば、アリルジグリコールカーボネート及びその共重合体、ジアリルフタレート及びその共重合体）、フマル酸系樹脂（例えば、ベンジルフマレート共重合体）、スチレン系樹脂、ポリメチルアクリレート系樹脂、繊維系樹脂（例えば、セルロースプロピオネート）、さらにはチオウレタン系やチオエポキシ系等の高屈折率の材料や、その他従来、染色性に劣るとされた高屈折率材料等を用いることができる。また、このようなプラスチックレンズの染色予定面側にハードコート等、所定のコーティングが施されたレンズを用いることもできる。レンズにコーティングが施されている場合には、コート層の上に染料を蒸着（塗布）させることによりレンズ表面に染料を付ければよい。
【００１７】
また、染色装置３０は真空気相転写機２０にて昇華性染料がついたプラスチックレンズ１０にレーザ光を照射して所定温度で加熱し、染料を定着、発色させるために用いられる。
【００１８】
図２は染色装置３０の構成を示した概略図である。
染色装置３０は、レーザ光を出射する装置本体３１と移動ステージ３２からなる。装置本体３１は、所定の波長のレーザ光を出射するレーザ光源３３、反射ミラー３６、レンズ３７、移動ステージ３２、駆動機構３８、制御部３９、コントロール部４０、記憶部４１等を備える。
【００１９】
レーザ光源３３は赤外域の波長のレーザ光を出射する。本実施形態では波長１０．２〜１０．８μｍのＣＯ2レーザ光を出射する光源を用いているが、これに限るものではなく
、透明樹脂体（ここではプラスチックレンズ）の基材に吸収可能な赤外域の波長、または紫外域（近紫外を含む）の波長のレーザ光を出射するものであれば使用可能である。また、染料に加えて赤外線吸収剤や紫外線吸収剤をレンズに載せて（塗布、蒸着）おき、レーザ光を吸収剤に吸収させることにより基材を加熱することも可能である。なお、吸収剤を用いる場合には基材に対して染料、吸収剤の順番に積層されることが好ましい
レーザ光源３３から出射したレーザ光は、反射ミラー３６により折り曲げられた後、レンズ３７を通過し集光される。本実施形態ではレーザ光源から直径３．８ｍｍ程度のレーザ光を出射する。なお、本実施形態ではレンズ３７を通過した後、プラスチックレンズ１０の表面で直径約１０ｍｍ〜３５ｍｍ程度となるようにデフォーカスされている。デフォーカスによるプラスチックレンズ上のレーザ光の径は、これに限るものではなく、生産性や照射エネルギーを考慮して適宜決定させればよい。例えばプラスチックレンズ上でレーザ光のスポット径が５ｍｍ以上５０ｍｍ以下程度が好ましく、より好ましくは１０ｍｍ以上４０ｍｍ以下程度である。また、シリンドリカルレンズ等を用いてレーザ光をライン状に形成することも可能である。
【００２０】
デフォーカスされるレーザ光の照射先には、移動ステージ３２が上下前後左右方向（水平方向、及び垂直方向）に移動可能に設置されている。移動ステージ３２は駆動機構３８の駆動によって移動され、その移動量や移動方向は図示無き検出手段により常時検出されている。駆動機構３８の駆動制御は制御部３９によって行われ、その制御情報（移動方向や移動速度）は、図示無きスイッチ類が用意されたコントロール部（条件設定部）４０により設定される。移動ステージ３２上には、載置台１１が固定的に置かれ、昇華性染料が蒸着されたプラスチックレンズ１０がその蒸着面（染色予定面）を上向きにして置かれる。載置台１１は移動ステージ３２上に固定的に置かれており、移動ステージ３２に対する位置関係は予め判っている。したがって、載置台１１上にプラスチックレンズが載せられている状態において、移動ステージ３２が駆動していても、制御部３９はプラスチックレンズに対するレーザ光の照射位置を常時検出可能とされている。なお、コントロール部４０は、レーザ光の出力や移動ステージの移動速度等も設定することができる。また、記憶部４１には各種プラスチックレンズの識別情報と、各種プラスチックレンズを好適に染色するために必要なレーザ照射条件（例えば、走査位置に基づいた出力条件や走査速度条件等、）が設定情報として、レンズの識別情報に各々対応付けられて予め記憶されている。染色装置３０を用いてプラスチックレンズ１０を染色する場合には、染色しようとするプラスチックレンズの種類（識別情報）を、コントロール部４０を用いて選択する。制御部３９は選択された識別情報に対応する設定情報（レーザ光照射条件）を記憶部４１から呼び出し、呼び出された設定情報に基づいて、レーザ光源３３や駆動機構３８を制御する。
【００２１】
本発明者らは鋭意研究の結果、プラスチックレンズにはプラスレンズ、マイナスレンズ等、レンズ周辺領域の肉厚（厚み）と中心付近の肉厚が異なっている場合、このような肉厚の変化を考慮せずに染料が蒸着されているプラスチックレンズの全領域（染色予定面）に対して一定の出力条件にてレーザ光の照射を行った場合、色ムラが発生しやすいことが判った。このような現象は肉厚が薄い部分ではレーザ光による熱の拡散が行われ難く、染料が再昇華してしまい、レンズ表面に定着し難くなっているものと思われる。したがってレンズに蒸着した染料がレンズ素材に対して物理的，或いは化学的に結合するのに必要な定着温度を確保しつつ、染料が昇華してしまう温度以下となるレーザ光の出力条件がレンズの表面全域において必要となる。このためにはレーザ光の照射によるレンズ表面の加熱温度が染色予定領域の全域において略同じ加熱温度（表面温度）となるように、プラスチックレンズ上の加熱箇所に対するレーザ光の照射条件を適宜変更させる必要がある。
【００２２】
このため本発明では、例えば周辺と中心とで肉厚が変わるような各種のプラスチックレンズに対しては、その領域に応じてレーザ光の出力条件を変えることにより、色ムラを抑制するものとしている。より具体的には、周辺から中心に向うに従って肉厚が大きく変化するようなプラスチックレンズに対して同一色で染色予定面全域を染色しようとする場合には、中心から所定領域内に位置する領域（中心領域）と、中心領域の外側となる領域（
周辺領域）との少なくとも２領域に分け、レーザ光が照射される領域が中心領域である場合と周辺領域である場合とに応じて、レーザ光の走査速度、及びレーザ光の照射出力の少なくとも一方を変えるようにレーザ光の出力条件を変えておく。例えば、中心領域の肉厚が周辺領域の肉厚よりも薄い場合には、周辺領域でのレーザ光走査速度に対して中心領域におけるレーザ光の走査速度を早くする、或いは周辺領域でのレーザ光出力値に対して中心領域におけるレーザ光の出力値を低くなるようにする。なお、中心領域は円形状であっても他の形状（例えば矩形状）であってもよい。本実施形態ではレンズ中心を領域中心として所定範囲（例えば３０ｍｍ×３０ｍｍ）を中心領域（矩形状）として定めている。
【００２３】
このように異なる領域に対してレーザ光の照射条件を変化させる場合、その変化の程度はプラスチックレンズの所定範囲内における色濃度差（或いは透過率差）が、好ましくは１０％程度以内となるように各領域におけるレーザ光照射条件を求めておけばよい。色濃度を比較するための範囲としては、例えばレンズ中心から半径３０ｍｍ以内を比較範囲とすることができる。色濃度差が１０％程度以内であれば目視による色ムラの判別は行い難く、現実的な問題は生じにくい。このようなレーザ光照射条件は、例えば所定の種類毎のプラスチックレンズに対して実験的に求めておくことができる。なお、プラスチックレンズ上の加熱箇所におけるレーザ光の照射条件を変更する形態としては、レーザ光源を制御してレーザ光の出力を調整すること以外に、レーザ光の出力は一定としてプラスチックレンズに向かうレーザ光を減衰させるための少なくとも１種類のフィルタをレーザ光の光路上に適宜挿脱することも可能である。
【００２４】
また、本実施形態ではプラスチックレンズの染色予定面に対して２領域に分けて各々異なるレーザ光照射条件を適用するものとしているが、これに限るものではなく、３領域以上等、肉厚の変化に応じて複数の領域を設定して、全染色領域における色濃度差が１０％程度以内となるように各領域に対して各々異なるレーザ光照射条件を決定すればよい。また、段階的な領域設定（条件設定）ではなく、肉厚の変化に応じて連続的（線形的，非線形的を含む）にレーザ光照射条件を変えていくことも可能である。
【００２５】
本発明は昇華性染料をレーザ光により加熱するのではなく、レーザ光を基材に対して照射し、基材（プラスチックレンズ）の表面を溶融しない程度に加熱し、高分子の分子構造がゆるみ染料が浸透しやすくなる状態として、昇華性染料が持つ基材への親和性により基材内部に昇華性染料を取り込み定着、発色させるものである。したがって、レーザ光の出力は、プラスチックレンズが溶融しない温度であって、且つ基材を構成する高分子の分子構造がゆるむのに必要な温度となるように、レーザ光による染色予定面への単位面積辺りの照射エネルギ密度が決定されている。このような照射エネルギ密度の調節は、コントロール部４０によってレーザ光源３３から出射するレーザ光の出力を調節する他に、プラスチックレンズに対するレーザ光の走査速度やデフォーカスによっても行うことが可能である。また、レーザ光をレンズ表面にラインフォーカス或いはデフォーカスさせて走査を行う場合には、加熱による染料の昇華がない程度の照射エネルギーで１回の走査を行うと共に、１走査にて染料の定着（完全な定着）が行えない場合には走査ラインを繰り返し重ねながら、少しずつ走査ラインをずらすように走査することにより、染料の定着に必要な照射エネルギーをレンズ側に与えることができる。
【００２６】
さらに、本実施形態ではレーザ光を走査せず、レンズ側を移動させることにより、染色予定面に対してレーザ光を走査するものとしているが、これに限るものではなく、ガルバノミラー等からなるレーザ光走査手段を用いて、プラスチックレンズに対してレーザ光を走査する等、レンズに対して相対的にレーザ光が走査できればよい。
【００２７】
以下、プラスチックレンズ１０の染色方法の作用を説明する。なお、ここで用いるプラスチックレンズは、マイナス度数を持ったメニスカスレンズであり、レンズ周辺の肉厚に対して中心付近の肉厚が薄くなっているものとする。
【００２８】
図２に示すように、プラスチックレンズ１０は、その表面に昇華性染料が均一に塗布された状態で、昇華性染料が塗布された面を上向きにして、載置台１１に置かれる。次に、
プラスチックレンズ１０の昇華性染料塗布面に、ＣＯ2レーザ光を照射する。ＣＯ2レーザ光はパワーが強すぎるので、レーザ光をレンズ３７を介することにより一旦集光させた後、プラスチックレンズ表面でデフォーカスさせている。これにより、照射されるスポット光は広がりを持ち、光の密度が弱められている。また、図示なき検出手段を用いることにより、駆動機構３８による移動ステージ３２（載置台１１）の移動位置は常に制御部３９に把握されており、載置台１１上に置かれた既知の大きさのプラスチックレンズに対するレーザ光の照射位置は検出可能となっている。
【００２９】
図３にレーザ光のスキャン方法を示す。プラスチックレンズ１０は、直径１００ｍｍ程度であり、厚さ（肉厚）は中心付近の薄い箇所で２ｍｍ、レンズ周辺の厚い箇所で８ｍｍであり、各部で異なっている。プラスチックレンズ１０の表面には、昇華性染料が塗布されている。本実施の形態では、肉厚が厚い周辺領域を第１領域１０ａとし、肉厚が相対的に薄い中心領域を第２領域１０ｂとしている。なお、ここではレンズ中心を中心領域の中心として、３０ｍｍ×３０ｍｍの矩形状の範囲を第２領域１０ｂとした。
【００３０】
移動ステージをＸＹ（前後左右）方向に移動させることにより、図３に示すように、第１スキャン、折り返して第２スキャン、また折り返して第３スキャンを行っている。第１スキャンと第２スキャンとでは、２ｍｍ横方向（紙面下方向）に移動させているので、例えばレーザ光のスポット径が１０ｍｍだとすれば、第１スキャンと第２スキャンとでは、８ｍｍ重なりをもたせていることとなる。以下のスキャンも同様である。各スキャンは、プラスチックレンズ１０の全領域を被うようにしている。
【００３１】
制御部３９は、プラスチックレンズ１０上の第１領域１０ａの範囲をレーザ光がスキャンしている状態（例えば第１スキャン，第２スキャン）では、所定のスキャン速度となるように移動ステージ３８を駆動制御している。一方、第３スキャンのように走査ライン上に第１領域１０ａと第２領域１０ｂとが現れる場合には、制御部３９は第１領域１０ａ上におけるスキャン速度よりも早い速度にて第２領域１０ｂ上をスキャンするように移動ステージ３８を駆動制御する。
【００３２】
レーザ光源３３はＣＯ2レーザであり、波長は１０．２〜１０．８μｍである。この波長は、赤外光であり、昇華性染料は、この波長の光をほとんど吸収しない。本実施の形態では、プラスチックレンズ１０の材料として、チオウレタン系やチオエポキシ系等の高い屈折率を持つ材料を使用している。本実施の形態で用いられるプラスチックレンズ１０の材料は、１０．２〜１０．８μｍの波長を５０〜９０％程度吸収する。
【００３３】
ＣＯ2レーザ光は、染料に吸収されにくく、プラスチックレンズ１０に吸収されるので、プラスチックレンズ１０の表面のみを加熱して、樹脂の高分子の分子構造を緩くして、高分子の分子構造が緩んだ部分に昇華性の分散染料を拡散させることにより、分散染料をプラスチックレンズ１０の表面に定着させることができる。また、肉厚の異なる領域においてスキャン速度を変える制御を行うことにより、染料の定着を染色予定面全体において同程度に保つことができ色ムラの発生を抑えることができる。
【００３４】
なお、透明樹脂体は１．６０以上の高い屈折率を有するプラスチックレンズである。従来のオーブン加熱による染色法では、１．６０以上の屈折率をもつ、例えばチオウレタン系やチオエポキシ系樹脂製のプラスチックレンズを染色するのは困難であり、１４０℃以上で２時間以上加熱しなければ十分な濃度で染色することができなかった。しかし、作業性を考えた場合、短時間での染色が必要であり１５０℃以上の更に高い温度にすることにより短時間での染色は可能になるが、レンズ全体が黄変したり、レンズの変形が起きてしまう。なお、本実施の形態ではレンズ面に染料を載せる（塗布する）方法として真空中にて昇華性染料を加熱してレンズに染料を蒸着させる方法を用いたが、これに限るものではない。例えば、大気圧中にて昇華性染料を昇華させ、レンズ面に蒸着させても良いし、スピンコート法等にてレンズ面に染料を塗布することも可能である。
【００３５】
なお、上述した実施形態では、レーザ光の照射位置におけるレンズの厚みによってレーザ光の照射条件（例えば、レーザ光の出力や相対的な走査速度）を変更させるものとしたが、これに限るものではない。レーザ光によるレンズ上の加熱温度が染色予定領域の全域において略同じ加熱温度となるようにレーザ光の照射条件を適宜変えてレーザ光を照射するように制御できればよい。なお、本実施形態において略同じ加熱温度とは、均一な色濃度による染色を目的としたときに、色ムラが目視で確認できない程度となるような加熱温度のバラツキを含むものである。より具体的には、プラスチックレンズの染色予定面における所定範囲内における色濃度差（或いは透過率差）が、好ましくは１０％程度以内となるような加熱温度のバラツキを含むものである。以下に他の実施形態を説明する。
【００３６】
図４，及び図５は第２の実施形態に用いられる染色装置の概略図を示す。なお、図２に示す染色装置と同じ符号が付されている構成部材は、前述した実施形態の染色装置と同じ機能を持つ構成部材として詳細な説明は省略する。図４では、図２に示した染色装置３０において、レンズ１０に対するレーザ光の照射位置の加熱温度（レンズ表面温度）を非接触で検出（測定）するための検出手段となる非接触温度計５０が新たに設けられている。非接触温度計は例えば物体からの赤外線や可視光線の強度を測定して物体の温度を測定する放射温度計を好適に用いることができる。図示するように、非接触温度計５０はレンズ１０上におけるレーザ光の照射位置（加熱箇所）を斜め上方から検出できるように設置されている。より好ましくは非接触温度計５０の測定軸（点線）とレーザ光の光軸とが所定角度で交差するように非接触温度計が設置され、この交差点がレンズ１０上に位置するようにレンズ１０の高さ位置が設定されている。
【００３７】
非接触温度計５０は制御部３９に接続されており、非接触温度計５０による加熱温度の検出結果は制御部３９に送信される。制御部３９は受信した加熱温度の検出結果に基づいて、予め設定されている加熱温度が所定の範囲で維持できるようにレーザ照射条件を適宜変更し、レーザ光源３３から出射されるレーザ光の出力を制御する。目標とする加熱温度の設定はコントロール部４０を用いて予め設定される。加熱温度の設定は被染色物である透明樹脂体（ここではレンズ）の材料を考慮して、レンズ１０に染料を定着させることが可能な加熱温度に設定される。加熱温度の設定は樹脂材料にもよるが、染料の定着に必要な加熱温度であって染料の再昇華が生じ難い温度で設定される。このような加熱温度は、好ましくは１００℃乃至２００℃、より好ましくは１１０℃乃至１７０℃の範囲である。なお、設定される加熱温度によってはレンズ１０に付いている染料の一部が昇華してしまう可能性があるが、レンズの染色予定面の全域において略同じ加熱温度が維持できるため、染料の昇華はレンズの照射位置によらず同じ程度となり色ムラの発生は抑制される。
【００３８】
また、制御部３９は、レンズ１０のレーザ照射位置において設定された加熱温度によってレンズ１０に染料が定着するのに必要な時間が十分与えられるように、移動ステージ３８を駆動させる。なお、移動ステージ３２による相対的なレーザ光の走査速度は、設定される加熱温度によらず固定であってもよいし、設定される加熱温度に対応付けて設定されてもよい。記憶部４１に種々の樹脂材料に応じて異なる加熱温度や走査速度を設定するためのレーザ照射条件の情報を予め複数記憶させておき、レンズの種類（樹脂材料やレンズ形状）をコントロール部４０にて指定することで対応するレーザ照射条件（例えば、加熱温度や走査速度）を記憶部４１から呼び出して設定することもできる。
【００３９】
なお、本実施形態では設定された加熱温度を所定の範囲で維持できるようにレーザ光源から出射されるレーザ光の出力を調整するものとしているが、これに限るものではない。例えば、レーザ光の出力は一定とし、光学部材を用いてレーザ光のレンズ１０上におけるデフォーカス状態を変化させたり、レーザ光をパルス状に照射させる等、他のレーザ照射条件を変更させることにより設定された加熱温度を維持できるようにすることも可能である。また、温度検出を行ってレーザ光の照射条件を適宜調整する場合には、レンズに対するレーザ光の相対的な走査方向を常に一定方向から行ってもよい。走査方向を常に同じ方向から行うことにより、レンズ上におけるレーザ光の照射位置と温度検出位置とがずれていても、往復運動による相対的なレーザ光の走査に比べ温度検出条件を同じ条件とすることができ、より安定した加熱温度の検出を行うことができる。さらに非接触温度計をレーザ光の照射位置に対して斜めから加熱温度を検出する場合には、レンズの測定位置に対する非接触温度計の測定光軸の角度がレーザ光の光軸の照射角度に近づくようにされていることが好ましい。
【００４０】
図５は図４に示した染色装置において、非接触温度計５０の測定軸をレーザ光の光軸と同軸にした例を示す模式図である。図２に示す染色装置と同じ符号が付されている構成部材は、前述した実施形態の染色装置と同じ機能を持つ構成部材として詳細な説明は省略する。
【００４１】
レーザ光源３３から出射されるレーザ光の光路上には非接触温度計５０の測定軸をレーザ光の光軸と同軸にするためのミラー５１が設けられている。ミラー５１の設置位置は、レーザ光の光軸と同軸にできる位置であれば限定されないが、ミラーへのダメージを抑えるためにレーザ光の集光位置から外れた位置に設置されていることが、好ましい。本実施形態ではレンズ３７によるレーザ光の集光位置とレンズ１０との間の光路上に設置されている。ミラー５１はレーザ光の波長を透過させ、他の波長を反射させる特性を持つダイクロイックミラーや、ハーフミラー、特定の波長を高反射させるレーザーミラー等を用いることができる。特に本実施形態では用いられるレーザ光の波長である１０．２〜１０．８μｍの波長を透過させ、非接触温度計の測定帯域の波長（例えば、５μｍ）を反射させることのできるダイクロイックミラーを用いるものとしている。
【００４２】
レーザ光源３３から出射されたレーザ光は、レンズ３７により集光した後、ミラー５１を透過し、デフォーカスな状態でレンズ１０に照射される。照射されるレーザ光によりレンズ１０の一部が加熱されると赤外線が発生する。非接触温度計５０は、レンズ１０に生じているレーザ光照射位置における特定波長の赤外光の強度をミラー５１を介して測定し、加熱温度を検出する。制御部３９はコントロール４０にて予め設定された加熱温度と検出された加熱温度とが略同じ程度となるようにレーザ光源３３を制御してレーザ光の出力の調整を逐次行う。このようなレーザ光の光軸と非接触温度計の測定軸とが同軸となった染色装置は、レンズ１０のように曲面を持つ樹脂体における表面の加熱温度をより正確に測定することができる。
【００４３】
なお、レーザ光の反射光（散乱光）が非接触温度計に入射し検出結果に影響を及ぼす場合には、レーザ光の波長をカットし、他の波長を透過させるフィルタを非接触温度計の前方に設置することもできる。
【００４４】
なお、上述した実施形態では透明樹脂体として被染色物としてプラスチックレンズを例に挙げ、説明したが、これに限るものではなく、板状の透明樹脂体や他の形状の透明樹脂体であっても本発明を適用することができることは言うまでもない。
【００４５】
次に、具体的な実施例について説明する。
＜実施例１＞
１．テスト条件
（１）プラスチックレンズ表面への染料の塗布 気相転写方式
（１−１）使用機材
プリンタ ＥＰＳＯＮ ＰＸ  −６２５０Ｓ
インク ニデック製 ＴＴＳ ＩＮＫ ＲＥＤ ＮＫ−１
ニデック製 ＴＴＳ ＩＮＫ ＹＥＬＬＯＷ ＮＫ−１
ニデック製 ＴＴＳ ＩＮＫ ＢＬＵＥ ＮＫ−１
印刷ソフトウェア ニデック製 ＴＴＳ−ＰＳ１．０
気相転写装置 ＴＴＭ−１０００
（１−２）印刷
転写用の紙にＰＸ−６２５０Ｓを使って表１のデータ（青色）で印刷した。
【００４６】
【表１】
0006010349.tif 000002
各インクの最大印刷量が１０２４、半分の印刷量が５１２としている。
（１−３）気相転写
印刷した転写紙とＭＲ８レンズ（Ｓ−２．５０）を治具にセットし、ＴＴＭ−１０００に入れて転写作業を行った。この時の条件は、真空度０．５ｋＰａ、転写紙の温度は２２５℃。ＭＲ８レンズの屈折率は、１．６０である。
（１−４）レーザ照射テスト
実験器具 レーザコヒーレント社製  GEM-100A
レーザ光の出力 ６５Ｗ
ＤＰを出たレーザ光の直径３．８ｍｍ
レーザ集光レンズ（ｆ＝37.5ｍｍ）からプラスチックレンズまでの距離を３９０ｍｍとし、デフォーカスさせることにより、プラスチックレンズ上で直径３５ｍｍのスポット径
周辺領域のスキャン速度  ３３．４ｍｍ／ｓ
中心領域のスキャン速度  ６６．８ｍｍ／ｓ  レンズ中心30ｍｍ×30ｍｍの範囲の速度
実験方法 染料を塗布したレンズをステージにセットして、周辺領域と中心領域とでスキャン速度を変えた制御を行いながらレーザ光照射させる。スキャン速度はレーザ光軸が周辺領域にあるか中心領域にあるかにより変更を行う。
２．テスト結果
色の着色、基材表面のダメージ、透過率（色ムラ）について評価した。
（１）色の着色：レーザ光照射完了した後、アセトンを浸した布で拭きあげて、着色できているか確認した。色落ちも無く所望する濃度にて染色されていた。
（２）基材表面のダメージ：表面の反射を見て、照射した部分のダメージ（基材溶融による凸凹）がないか確認した。各色に染色されたレンズ表面を確認したが、何れもダメージはなかった。
（３）透過率：レンズ中心を基準として経線方向に±１０ｍｍ，±２０ｍｍ，±３０ｍｍの各位置を測定ポイントとして透過率を測定した。測定器は朝日分光（株）MODEL304を使用した。透過率の結果を表２に示す。透過率は各測定点で異なるものの、その差は１０％
以内であり、目視による色ムラは判別できなかった。
＜比較例１＞
レンズの領域に関係なく一定のスキャン速度（３３．４ｍｍ／ｓ）としたこと以外は、全て実施例１と同じ条件である。
（１）色の着色：レーザ光照射完了した後、アセトンを浸した布で拭きあげて、着色できているか確認した。色落ちも無く所望する濃度にて染色されていた。
（２）基材表面のダメージ：表面の反射を見て、照射した部分のダメージ（基材溶融による凸凹）がないか確認した。各色に染色されたレンズ表面を確認したが、何れもダメージはなかった。
（３）透過率：実施例１同様に透過率の測定を行った。その結果を表２に示す。透過率は各測定点で異なるものの、その差は１０％を越え、目視によって色ムラを確認することができた。
【００４７】
【表２】
0006010349.tif 000003
【図面の簡単な説明】
【００４８】
【図１】本実施形態における染色システムの概略構成を示した図である。
【図２】本実施形態に用いられる染色装置の概略構成を示したブロック図である。
【図３】レンズに対するレーザ光の相対的な走査を示した模式図である。
【図４】他の実施形態に用いられる染色装置の概略構成を示した図である。
【図５】他の実施形態に用いられる染色装置の概略構成を示した図である。
【符号の説明】
【００４９】
１  染色用基体
１０  プラスチックレンズ
２０  真空気相転写機
３０  染色装置
３２  移動ステージ
３３  レーザ光原
３６  反射ミラー
３８  駆動機構
３９  制御部
４０  コントロール部
４１  記憶部
【図１】
0006010349.tif 000004
【図２】
0006010349.tif 000005
【図３】
0006010349.tif 000006
【図４】
0006010349.tif 000007
【図５】
0006010349.tif 000008